(57)【要約】【課題】インサート部材と成形品本体との接合部において、機械的結合力を高めとともに、接合界面での微小な液体漏れや気体漏れを確実に防止する。【解決手段】インサート部材としてのブリーザ３は、外周端部６に、周方向に環状に延びるとともに外周側に突出し成形品本体としてのアッパシェル４と機械的に係合可能な第１及び第２厚肉補強リブ１０及び１２と、この厚肉補強リブよりも肉厚が薄くされ、厚肉補強リブと外周端部６の肉厚方向に並列しつつ周方向に環状に延びるとともに外周側に突出しインサート成形時に自己の少なくとも一部が溶融することによりアッパシェル４と融着可能な薄肉シールリブ１０とを有している。【選択図】    図１
2006159681.tif 000002
【特許請求の範囲】
【請求項１】
樹脂材料よりなり、樹脂成形品にインサート成形されることにより自己の外周端部が樹脂材料よりなる成形品本体に一体的に接合されるインサート部材であって、
前記外周端部に、周方向に環状に延びるとともに外周側に突出し前記成形品本体と機械的に係合可能な少なくとも一つの厚肉補強リブと、該厚肉補強リブよりも肉厚が薄くされ、該厚肉補強リブと該外周端部の肉厚方向に並列しつつ周方向に環状に延びるとともに外周側に突出しインサート成形時に自己の少なくとも一部が溶融することにより該成形品本体と融着可能な少なくとも一つの薄肉シールリブとを有していることを特徴とする樹脂成形品へのインサート部材。
【請求項２】
前記薄肉シールリブの肉厚方向の両外側に第１及び第２の前記厚肉補強リブが配設されていることを特徴とする請求項１記載の樹脂成形品へのインサート部材。
【請求項３】
前記薄肉シールリブは、前記厚肉補強リブよりも外周側に長く突出していることを特徴とする請求項１又は２記載の樹脂成形品へのインサート部材。
【請求項４】
前記厚肉補強リブは、該厚肉補強リブの肉厚方向に突出して前記成形品本体と機械的に係合可能な少なくとも一つの係合突起部を有していることを特徴とする請求項１、２又は３記載の樹脂成形品へのインサート部材。
【請求項５】
前記外周端部の肉厚方向の端部に、周方向に環状に延びるとともに前記厚肉補強リブ及び前記薄肉シールリブよりも外周側に長く突出するカバーリブをさらに有していることを特徴とする請求項１、２、３又は４記載の樹脂成形品へのインサート部材。
【請求項６】
前記薄肉シールリブは、内周部の肉厚よりも突出先端側たる外周部の肉厚の方が薄くされていることを特徴とする請求項１、２、３、４又は５記載の樹脂成形品へのインサート部材。
【請求項７】
前記厚肉補強リブは、前記外周端部の肉厚方向の一端側から他端側に向けて自己の突出長さが徐々に短くなるような傾斜先端面を有していることを特徴とする請求項１、２、３、４、５又は６記載の樹脂成形品へのインサート部材。
【請求項８】
前記厚肉補強リブ及び前記薄肉シールリブは、前記外周端部の肉厚方向の一端側に位置するものの突出長さが最長とされ、突出長さが最長とされたものよりも他端側に位置するものは該他端側に位置するものほど突出長さが徐々に短くなるように設定されていることを特徴とする請求項１、２、４、５、６又は７記載の樹脂成形品へのインサート部材。
【請求項９】
請求項１、２、３、４、５、６、７又は８に記載の樹脂成形品へのインサート部材がインサート成形されてなる樹脂成形品であって、該インサート部材と、該インサート部材の前記外周端部と一体的に接合された樹脂材料よりなる成形品本体とを備えていることを特徴とするインサート部材付き樹脂成形品。
【発明の詳細な説明】
【技術分野】
【０００１】
本発明は、インサート成形により成形品本体と一体的に接合される樹脂成形品へのインサート部材及びインサート部材付き樹脂成形品に関し、詳しくはインサート部材と成形品本体との接合構造を改良した樹脂成形品へのインサート部材及びインサート部材付き樹脂成形品に関する。
【背景技術】
【０００２】
樹脂製の成形品本体に別部材が一体化された樹脂成形品を成形する方法として、インサート成形方法が知られている。このインサート成形方法では、一般的に、予め別体で形成されたインサート部材をキャビティ内に配置し、このキャビティ内に樹脂材料を充填し冷却・固化することにより、成形品本体を成形するとともにこの成形品本体にインサート部材を一体的に接合する。
【０００３】
例えば、樹脂成形品の一部を複雑形状に成形する場合には複雑形状の部分を成形品本体と一体に成形することは困難である。そこで、複雑形状の部分のみを別体で成形してインサート部材とし、インサート成形すれば、容易に複雑形状の樹脂成形品を成形することが可能となる。
【０００４】
また、インサート成形方法で得られた樹脂成形品は、例えば成形品本体とインサート部材とを異材料で形成する場合には、１つの樹脂成形品に材料の違いによる異なる２以上の機能を付与することができることから、樹脂成形品の利用分野を広げるものとして従来より広く用いられている。
【０００５】
車両等に搭載される燃料タンクを例に挙げると、複雑形状を持つ燃料蒸気呼吸用のブリーザ等のインサート部材が、成形品本体である燃料タンク本体にインサート成形によって一体化される。
【０００６】
ここで、燃料タンク内部に充填された燃料や燃料蒸気が燃料タンク外部へ流出することを効果的に防止するためには、インサート部材と容器本体とは強固に接合され液体や気体の漏れがないように充分にシールされている必要がある。
【０００７】
上述したようなインサート成形方法によると、インサート部材はキャビティ内で成形品本体の樹脂材料としての溶融樹脂に曝されてこの溶融樹脂が冷却・固化する際に成形品本体に固定されるか、あるいはこの樹脂材料が高温で熱量の大きい溶融樹脂である場合には、溶融樹脂の熱量によって自身もその一部が加熱・溶融されて樹脂材料と混ざり合った状態で冷却・固化されて成形品本体と一体化される。
【０００８】
従って、インサート部材と成形品本体との接合をより強固なものとするためにはインサート部材と溶融樹脂とが接する部分を大きく設けることが有効であり、インサート部材のうち溶融樹脂と接する部分に突出するリブを設けてインサート部材のうち溶融樹脂と接合する部分の表面積を大きく設けることがなされている（例えば、特許文献１，特許文献２）。そして、このようにインサート部材にリブが設けられていれば、このリブと成形品本体との機械的な係合によりインサート部材と成形品本体との機械的結合力を高めて、接合強度を高めることもできる。
【０００９】
特許文献１には、管状のインサート部材の外周端部に、周方向に環状に延びるとともに外周側に突出し成形品本体と機械的に係合可能な複数の補強リブを設け、この補強リブに成形品本体を形成するためのパリソンを押し付けてブロー成形を行うことで、インサート部材と成形品本体とを一体化するインサート成形方法が記載されている。
【００１０】
また、特許文献２には、インサート部材の周縁部に、周方向に環状に延びるとともに該周縁部の肉厚方向に突出し成形品本体と機械的に係合可能な複数の補強リブを設け、ブロー成形によりインサート部材と成形品本体とを一体化するインサート成形方法が記載されている。
【特許文献１】特開２００１−２９３７７２号公報
【特許文献２】国際公開第０１／３２４５８号パンフレット
【発明の開示】
【発明が解決しようとする課題】
【００１１】
しかしながら、上述したような成形品本体と機械的に係合可能な補強リブをインサート部材に設けて両者の接合強度を高めるという従来技術では、インサート部材と成形品本体との機械的結合力を高めることはできても、接合界面における微少な液体漏れや気体漏れを確実に防止することが困難であるという問題があった。
【００１２】
すなわち、インサート成形時に補強リブに接触する溶融樹脂の温度が十分に高く、かつ、溶融樹脂の熱量が十分に大きければ、この溶融樹脂の熱量によって補強リブの一部を確実に加熱溶融させることができるので、補強リブとこれに接する成形品本体とを確実に融着させて接合界面からの液体漏れ等を確実に防止することが可能となる。しかし、ブロー成形を用いたインサート成形の場合は補強リブに接触するパリソン樹脂の熱量が小さく、また大型等の成形品本体を成形する射出成形を用いたインサート成形の場合は補強リブに接触する樹脂温度が低くなりやすいため、補強リブの溶融が不十分となって補強リブと成形品本体との融着が不十分になる場合がある。補強リブの肉厚を機械的結合力を発揮するのに十分となるような厚さにする場合は、厚肉化するほど補強リブの熱容量が大きくなって溶融に要する熱量が大きくなるため、特に融着が不十分になりやすい。そして、このように融着が不十分な部分が接合界面にあると、その微小隙間から毛細管現象により液体が漏れるおそれがある。
【００１３】
本発明は上記実情に鑑みてなされたものであり、インサート部材と成形品本体との接合部において、機械的結合力を高めることができるとともに、接合界面での微小な液体漏れや気体漏れを確実に防止することができる樹脂成形品へのインサート部材及びインサート部材付き樹脂成形品を提供することを解決すべき技術課題とするものである。
【課題を解決するための手段】
【００１４】
前記課題を解決する本発明の樹脂成形品へのインサート部材は、樹脂材料よりなり、樹脂成形品にインサート成形されることにより自己の外周端部が樹脂材料よりなる成形品本体に一体的に接合されるインサート部材であって、前記外周端部に、周方向に環状に延びるとともに外周側に突出し前記成形品本体と機械的に係合可能な少なくとも一つの厚肉補強リブと、該厚肉補強リブよりも肉厚が薄くされ、該厚肉補強リブと該外周端部の肉厚方向に並列しつつ周方向に環状に延びるとともに外周側に突出しインサート成形時に自己の少なくとも一部が溶融することにより該成形品本体と融着可能な少なくとも一つの薄肉シールリブとを有していることを特徴とするものである。
【００１５】
ここに、融着とは、成形品本体の樹脂材料としての溶融樹脂と、インサート部材の樹脂材料としての溶融樹脂とが混合された状態（融合状態）で冷却、固化することにより、成形品本体とインサート部材とが接合界面で接着すること又は接着していることをいう（以下、同様。）。
【００１６】
この樹脂成形品へのインサート部材は、成形金型のキャビティ内の所定位置に配置され、その状態で該キャビティ内に射出又は注入された溶融樹脂がインサート部材の外周端部に接触して該外周端部と成形品本体とが融着により一体的に接合されることにより、樹脂成形品にインサート成形される。
【００１７】
このようにインサート成形される本発明の樹脂成形品へのインサート部材では、樹脂成形品にインサート成形されてインサート部材の外周端部と成形品本体とが一体的に接合された状態で、該外周端部に設けられた環状の厚肉補強リブが成形品本体と機械的に係合することにより環状の機械的結合部を形成するとともに、同じく該外周端部に設けられた環状の薄肉シールリブが成形品本体と融着することにより液体や気体の漏れを許さない環状の融着シール部を形成する。このため、厚肉補強リブの肉厚を成形品本体との機械的な係合により機械的結合力を発揮するのに十分な厚さとすることにより、厚肉補強リブと成形品本体との機械的な係合により接合部における機械的結合力（外周端部の主に肉厚方向における機械的結合力）を高めることができる。また、薄肉シールリブの肉厚をインサート成形時の溶融樹脂（成形金型のキャビティ内の所定位置にインサート部材を配置した状態で該キャビティ内に射出される成形品本体の樹脂材料としての溶融樹脂）との接触により薄肉シールリブの少なくとも一部が溶融して成形品本体と確実に融着しうるような薄さとすることにより、薄肉シールリブと成形品本体との融着により接合部におけるシール性を高めて接合界面での微小な液体漏れや気体漏れを確実に防止することができる。
【００１８】
しかも、この薄肉シールリブは厚肉補強リブと外周端部の肉厚方向に並列するように独立に設けられていることから、インサート部材の外周端部と成形品本体との接合部において、該外周端部の肉厚方向における外側から該外周端部の肉厚方向における端部（厚肉補強リブ側の端部）に外力が作用したとしても、その外力から薄肉シールリブ又は前記融着シール部を厚肉補強リブで護ることができる。したがって、薄肉シールリブの肉厚を成形品本体と確実に融着するのに十分な薄さとすることにより、薄肉化に伴って薄肉シールリブの強度が低下していたとしても、前記外力により薄肉シールリブ又は前記融着シール部が破損等することを厚肉補強リブで防ぐことが可能となり、薄肉シールリブ又は融着シール部の破損等によるシール性の低下を防ぐことができる。よって、インサート部材の外周端部と成形品本体との接合部において、厚肉補強リブと成形品本体との機械的な係合による機械的結合力の向上と、薄肉シールリブと成形品本体との融着によるシール性の向上とを確実に図ることができる。
【００１９】
好適な態様において、前記薄肉シールリブの肉厚方向の両外側に第１及び第２の前記厚肉補強リブが配設されている。この態様によれば、薄肉シールリブの肉厚方向の両外側に厚肉補強リブがそれぞれ配設されていることから、インサート部材の外周端部と成形品本体との接合部において、該外周端部の肉厚方向における両外側から該外周端部の肉厚方向における両端部（第１厚肉補強リブ側の端部及び第２厚肉補強リブ側の端部）に外力が作用したとしても、いずれの外力からも薄肉シールリブ又は前記融着シール部を厚肉補強リブで護ることができるので、薄肉シールリブ又は前記融着シール部の破損等をより確実に防止することが可能となる。
【００２０】
好適な態様において、前記薄肉シールリブは、前記厚肉補強リブよりも外周側に長く突出している。この態様によれば、薄肉シールリブが外周側に長く突出している分だけ、インサート成形時に溶融樹脂が薄肉シールリブの突出先端までより早く到達して両者の接触時期が早まるため、より高温の溶融樹脂が薄肉シールリブに接触することとなる。また、仮に厚肉補強リブが薄肉シールリブよりも外周側に長く突出していると、溶融樹脂が厚肉補強リブの突出先端に先に接触し、その後薄肉シールリブの突出先端に接触することから、厚肉補強リブとの接触により熱量が奪われてその分温度が低下した溶融樹脂が薄肉シールリブに接触することになるが、薄肉シールリブが厚肉補強リブよりも外周側に長く突出していればそのようなこともなく、より高温の溶融樹脂が薄肉シールリブの突出先端に接触することとなる。このため、溶融樹脂による薄肉シールリブの溶融がより確実となって薄肉シールリブと成形品本体との融着もより確実となり、接合部におけるシール性をより向上させることができる。
【００２１】
好適な態様において、前記厚肉補強リブは、該厚肉補強リブの肉厚方向に突出して前記成形品本体と機械的に係合可能な少なくとも一つの係合突起部を有している。この態様によれば、厚肉補強リブの肉厚方向に突出する係合突起部と成形品本体との機械的な係合により、外周端部の肉厚方向と直角方向における機械的結合力を高めることができるので、成形品本体に対するインサート部材の機械的結合力をより高めて、成形品本体からのインサート部材の脱落等を効果的に防止することが可能となる。
【００２２】
好適な態様において、前記外周端部の肉厚方向の端部に、周方向に環状に延びるとともに前記厚肉補強リブ及び前記薄肉シールリブよりも外周側に長く突出するカバーリブをさらに有している。この態様によれば、インサート部材の外周端部と成形品本体との接合部において、該外周端部の肉厚方向における外側から該外周端部の肉厚方向における端部（カバーリブ側の端部）に外力が作用したとしても、その外力から厚肉補強リブ及び薄肉シールリブや前記融着シール部をカバーリブで護ることができる。したがって、インサート部材の外周端部と成形品本体との接合部において、厚肉補強リブと成形品本体との機械的な係合による機械的結合力の向上と、薄肉シールリブと成形品本体との融着によるシール性の向上とをより確実に図ることが可能となる。また、厚肉補強リブ及び前記薄肉シールリブよりも外周側に長く突出するカバーリブ自体も、接合界面からの液体漏れや気体漏れを防ぐ機能を果たしうることから、シール性をより向上させることが可能となる。
【００２３】
好適な態様において、前記薄肉シールリブは、内周部の肉厚よりも突出先端側たる外周部の肉厚の方が薄くされている。この態様によれば、薄肉シールリブは突出先端側の体積（熱容量）が小さくなってより溶融されやすくなっているため、薄肉シールリブの溶融による成形品本体との融着をより確実に行うことができ、接合界面におけるシール性をより向上させることが可能となる。
【００２４】
好適な態様において、前記厚肉補強リブは、前記外周端部の肉厚方向の一端側から他端側に向けて自己の突出長さが徐々に短くなるような傾斜先端面を有している。この態様によれば、厚肉補強リブの突出先端面が傾斜先端面とされた分だけ成形品本体との接触面積が増大する。また、インサート成形時にキャビティ内に充填された溶融樹脂から厚肉補強リブの突出先端面に作用する樹脂圧も増大する。このため、厚肉補強リブの突出先端面と成形品本体との融着を強固なものとすることができ、シール性を向上させることが可能となる。さらに、インサート成形時にキャビティ内に注入されて厚肉補強リブの傾斜先端面に当接した溶融樹脂は、該傾斜先端面で案内されて外周端部の肉厚方向の一端側から他端側へ向かうように流れる。このため、外周端部の肉厚方向の他端側へ向かう樹脂流れがスムーズとなり、該他端側に在るリブに対して溶融樹脂がより確実に当接して該リブの溶融がより良好に行われる。
【００２５】
好適な態様において、前記厚肉補強リブ及び前記薄肉シールリブは、前記外周端部の肉厚方向の一端側に位置するものの突出長さが最長とされ、突出長さが最長とされたものよりも他端側に位置するものは該他端側に位置するものほど突出長さが徐々に短くなるように設定されている。この態様によれば、インサート成形時にキャビティ内に配置されたインサート部材の外周端部と成形型面との間に形成される、リブの突出長さ方向（外周端部の肉厚方向に対して直角方向）における隙間（リブの突出先端と成形型面との間の隙間）が、該外周端部の肉厚方向における一端側から他端側へ（リブの突出長さが短くされた方へ）向かうに連れて徐々に大きくなる。このため、インサート成形時にキャビティ内に注入された溶融樹脂の流れを、外周端部の肉厚方向における一端側から他端側へ導くのに有利となり、上記隙間で溶融樹脂の流れが乱れることを抑えることが可能となる。したがって、上記隙間における溶融樹脂の流れがスムーズとなり、溶融樹脂との接触によるインサート部材の外周端部の加熱・溶融をよりスムーズに行うことができる。
【００２６】
上記課題を解決する本発明のインサート部材付き樹脂成形品は、請求項１、２、３、４、５、６、７又は８に記載の樹脂成形品へのインサート部材がインサート成形されてなる樹脂成形品であって、該インサート部材と、該インサート部材の前記外周端部と一体的に接合された樹脂材料よりなる成形品本体とを備えていることを特徴とするものである。
【００２７】
このインサート部材付き樹脂成形品では、インサート部材の外周端部の厚肉補強リブが成形品本体と機械的に係合しているとともに、該外周端部の薄肉シールリブが成形品本体と融着して環状の融着シール部を形成している。また、薄肉シールリブは厚肉補強リブと外周端部の肉厚方向に並列するように独立に設けられていることから、インサート部材の外周端部と成形品本体との接合部において、該外周端部の肉厚方向における外側から該外周端部の肉厚方向における端部（厚肉補強リブ側の端部）に外力が作用したとしても、その外力から薄肉シールリブや融着シール部を厚肉補強リブで護ることができ、薄肉シールリブや融着シール部の破損等を厚肉補強リブで防ぐことが可能となる。したがって、インサート部材の外周端部と成形品本体との接合部において、厚肉補強リブと成形品本体との機械的な係合による機械的結合力の向上と、薄肉シールリブと成形品本体との融着によるシール性の向上とを確実に図ることができる。
【発明を実施するための最良の形態】
【００２８】
本発明の樹脂成形品へのインサート部材は、樹脂材料よりなり、樹脂成形品にインサート成形されることにより自己の外周端部が樹脂材料よりなる成形品本体に一体的に接合されるものである。そして、このインサート部材は、前記外周端部に、少なくとも一つの厚肉補強リブと、少なくとも一つの薄肉シールリブとを有している。
【００２９】
このインサート部材の樹脂材料としては、成形品本体の樹脂材料としての溶融樹脂と融着可能なものであればよく、成形品本体の樹脂材料と同種のものであっても異種のものであってもよい。また、インサート部材の成形方法も所定形状に形成可能なものであれば特に限定されず、一般的には射出成形を利用することができる。
【００３０】
前記厚肉補強リブ及び薄肉シールリブは、インサート部材の外周端部に一体に形成することができる。厚肉補強リブ及び薄肉シールリブの数は特に限定されず、それぞれを複数ずつ設けてもよいし、一方を複数設けるとともに他方を単数設けてもよい。ただし、薄肉シールリブ又は前記融着シール部を厚肉補強リブで外力から効果的に護るという観点より、少なくとも２個一対の厚肉補強リブを設けることが好ましい。また、この場合、これらのリブの位置関係は、前記薄肉シールリブの肉厚方向の両外側に第１及び第２の厚肉補強リブを配設して、一対の厚肉補強リブで薄肉シールリブを外周端部の肉厚方向に挟むような配置とすることが好ましい。
【００３１】
前記厚肉補強リブは、周方向に環状に延びるとともに外周側に突出し、前記成形品本体と機械的に係合可能となされている。この厚肉補強リブの断面形状（外周端部の肉厚方向に沿う断面形状）、大きさや肉厚等は、インサート成形時に成形品本体の樹脂材料としての溶融樹脂との接触により該溶融樹脂からの熱で厚肉補強リブの全体が完全に溶融することがなく（厚肉補強リブの一部が部分的に溶融してもよい）、かつ、インサート部材が樹脂成形品にインサート成形されインサート部材の外周端部と成形品本体とが一体的に接合された状態で、厚肉補強リブと成形品本体との機械的な係合により機械的結合力を発揮し得るようなものであれば特に限定されない。なお、インサート成形時に成形品本体の樹脂材料としての溶融樹脂との接触により、厚肉補強リブのうち接触界面の表面部分等が該溶融樹脂からの熱で溶融し、厚肉補強リブの表面部分等と成形品本体とが融着することは何ら問題がなく、むしろ厚肉補強リブと成形品本体との接合界面でのシール性を高める観点より好ましい態様である。
【００３２】
厚肉補強リブは、例えば、厚肉補強リブを内周部から外周部の突出方向において均一厚さとすることができる。ただし、成形品本体との接合強度を増大させる等の観点より、この厚肉補強リブは、前記外周端部の肉厚方向の一端側から他端側に向けて自己の突出長さが徐々に短くなるような傾斜先端面（突出先端に向かうほど肉厚が薄くなる傾斜先端部）を有していることが好ましい。このような傾斜先端部は、インサート成形時に成形品本体の樹脂材料としての溶融樹脂からの熱により溶融し易い。このため、厚肉補強リブの傾斜先端部と成形品本体との融着によりシール性を向上させることができる。
【００３３】
また、成形品本体との機械的強度をより向上させる観点より、前記厚肉補強リブは、該厚肉補強リブの肉厚方向に突出して前記成形品本体と機械的に係合可能な少なくとも一つの係合突起部を有していることが好ましい。厚肉補強リブの肉厚方向に突出する係合突起部と成形品本体との機械的な係合により、外周端部の肉厚方向と直角方向における機械的結合力を高めることができる。また、この係合突起部は周方向に環状に延びていることが好ましい。この係合突起部の断面形状（外周端部の肉厚方向に沿う断面形状）、大きさや肉厚等は、インサート成形時に成形品本体の樹脂材料としての溶融樹脂との接触により該溶融樹脂からの熱で係合突起部の全体が完全に溶融することがなく（係合突起部の一部が部分的に溶融してもよい）、かつ、インサート部材が樹脂成形品にインサート成形されインサート部材の外周端部と成形品本体とが一体的に接合された状態で、係合突起部と成形品本体との機械的な係合により機械的結合力を発揮し得るようなものであれば特に限定されない。
【００３４】
前記薄肉シールリブは、周方向に環状に延びるとともに外周側に突出し、インサート成形時に自己の少なくとも一部が溶融することにより前記成形品本体と融着可能となされている。この薄肉シールリブの断面形状（外周端部の肉厚方向に沿う断面形状）、大きさや肉厚等は、前記厚肉補強リブよりも肉厚が薄くされ、インサート成形時に成形品本体の樹脂材料としての溶融樹脂との接触により該溶融樹脂からの熱で薄肉シールリブの少なくとも一部が溶融することにより、薄肉シールリブと成形品本体とが融着して融着シール部を形成し得るようなものであれば特に限定されない。
【００３５】
例えば、薄肉シールリブを内周部から外周部の突出方向において均一厚さとしてもよい。ただし、薄肉シールリブの溶融をより容易なものとする観点より、薄肉シールリブは、内周部の肉厚よりも突出先端側たる外周部の肉厚の方が薄くされていることが好ましく、内周部から外周部の突出先端側に向かうに連れて肉厚が徐々に薄くされて突出先端がテーパ状に尖っていることがより好ましい。
【００３６】
なお、薄肉シールリブは、インサート成形時に、成形品本体の樹脂材料としての溶融樹脂樹との接触により該溶融樹脂の熱で薄肉シールリブの全体が完全に溶融するようなものでもよく、あるいは薄肉シールリブの一部が部分的に溶融するようなものでもよい。
【００３７】
また、薄肉シールリブの肉厚は、成形品本体の樹脂材料としての溶融樹脂との接触により、薄肉シールリブの一部が部分的に溶融する厚さであることが好ましい。
【００３８】
そして、本発明に係るインサート部材では、前記厚肉補強リブと前記薄肉シールリブとが、前記外周端部の肉厚方向に並列配置されている。厚肉補強リブと薄肉シールリブとは、外周端部の肉厚方向に所定間隔を隔てて並列配置されていてもよいし、同肉厚方向に隣接して並列配置されていてもよい。
【００３９】
ここに、前記成形品本体が燃料タンク本体等の容器本体である場合のように、成形品本体の形状が容器形状を呈している場合は、容器の外側から作用する外力から薄肉シールリブや融着シール部を厚肉補強リブで効果的に護るという観点より、薄肉シールリブの配置位置よりも容器の外側（外周端部の肉厚方向における一端側）に少なくとも一つの厚肉補強リブが配設されていることが好ましい。
【００４０】
また、インサート成形時に成形品本体の溶融樹脂を薄肉シールリブにより早く接触させる等の観点より、前記薄肉シールリブは、前記厚肉補強リブよりも外周側に長く突出していることが好ましい。
【００４１】
さらに、前記厚肉補強リブ及び前記薄肉シールリブは、前記外周端部の肉厚方向の一端側に位置するものの突出長さが最長とされ、突出長さが最長とされたものよりも他端側に位置するものは該他端側に位置するものほど突出長さが徐々に短くなるように設定されていることが好ましい。こうすれば、インサート成形時にキャビティ内に注入された溶融樹脂の流れを、外周端部の肉厚方向における一端側から他端側へ（突出長さが徐々に短くされた方へ）導くことができ、溶融樹脂との接触によるインサート部材の外周端部の加熱・溶融をよりスムーズに行うことができる。
【００４２】
加えて、本発明に係るインサート部材は、前記外周端部の肉厚方向の端部に、周方向に環状に延びるとともに前記厚肉補強リブ及び前記薄肉シールリブよりも外周側に長く突出するカバーリブをさらに有していることが好ましい。このようなカバーリブによれば、外力から厚肉補強リブ及び薄肉シールリブや融着シール部をカバーリブで効果的に護ることができるとともに、カバーリブ自体によってもシール性を向上させることができる。
【００４３】
このカバーリブの断面形状（外周端部の肉厚方向に沿う断面形状）、大きさや肉厚等は、インサート成形時に成形品本体の樹脂材料としての溶融樹脂との接触により該溶融樹脂からの熱でカバーリブの全体が完全に溶融することがなく（厚肉補強リブの一部が部分的に溶融してもよい）、かつ、インサート部材が樹脂成形品にインサート成形されインサート部材の外周端部と成形品本体とが一体的に接合された状態で、周方向に環状に延びるとともに前記厚肉補強リブ及び前記薄肉シールリブよりも外周側に長く突出しているようなものであれば特に限定されない。なお、インサート成形時に成形品本体の樹脂材料としての溶融樹脂との接触により、カバーリブのうち接触界面の表面部分等が該溶融樹脂からの熱で溶融し、カバーリブの表面部分等と成形品本体とが融着することは何ら問題がなく、むしろカバーリブと成形品本体との接合界面でのシール性を高める観点より好ましい態様である。
【００４４】
ここに、前記成形品本体が燃料タンク本体等の容器本体である場合のように、成形品本体の形状が容器形状を呈している場合は、容器の外側から作用する外力から薄肉シールリブや融着シール部を厚肉補強リブで効果的に護るととともに、シール性をより向上させる観点より、厚肉補強リブ及び薄肉シールリブの配置位置よりも容器の外側（外周端部の肉厚方向における一端側）にカバーリブが配設されていることが好ましく、また、インサート部材がインサート成形されてインサート部材の外周端部と成形品本体とが一体的に接合された状態で、カバーリブが容器の外側に露出していることが好ましい。
【００４５】
なお、前記カバーリブは、前記外周端部の肉厚方向の両端部のそれぞれに設けることもできる。
【００４６】
本発明の樹脂成形品へのインサート部材を樹脂成形品にインサート成形する際のインサート成形方法としては、インサート成形時に成形品本体の樹脂材料の熱量により薄肉シールリブの少なくとも一部を確実に溶融させて薄肉シールリブと成形品本体とを確実に融着させることができ、かつ、該樹脂材料の熱量によっては厚肉シールリブの全体が完全に溶融することなくインサート成形後においても厚肉シールリブと成形品本体との機械的な係合により機械的結合力を発揮するができるような方法であれば特に限定されない。例えば、射出成形やブロー成形を利用することも可能であるが、後述する実施例で示すように射出工程とプレス工程とを有する射出プレス成形を利用することが好ましい。
【００４７】
射出プレス成形における射出工程では、例えば、少なくとも一方がスライドコアを有する第１の成形型と第２の成形型との間隙に形成されたキャビティ内の所定位置に、本発明に係るインサート部材を該スライドコアと他方の成形型とで挟持することで配置、保持し、この状態で成形品本体の樹脂材料としての溶融樹脂を該キャビティ内に射出又は注入することにより、該溶融樹脂を該インサート部材の外周端部に接触させる。この際、第１の成形型と第２の成形型との間隙に形成されたキャビティは、実際に形成する成形品本体の肉厚よりも肉厚方向の幅が大きくされる。このため、該キャビティ内に射出された溶融樹脂が該キャビティ内を流動する際の流動性が肉厚方向の幅が大きくされた分だけ向上する。したがって、キャビティ内に射出された溶融樹脂がインサート部材の外周端部に到達するまでの時間が短縮され、より高温の溶融樹脂を該外周端部に接触させることが可能となる。こうしてインサート部材の外周端部に溶融樹脂が接触されると、該外周端部の薄肉シールリブの少なくとも一部が溶融樹脂の熱で確実に加熱・溶融される。そして、成形品本体の樹脂材料としての溶融樹脂とこの溶融樹脂の熱で溶融した薄肉シールリブの溶融樹脂とが混ざり合った状態（融合状態）となる。なお、成形品本体の溶融樹脂が接触したインサート部材の外周端部のうち薄肉シールリブ以外の部分については、接触界面のみが溶融していてもよく、あるいは接触界面を含む一部が部分的に溶融していてもよい。
【００４８】
射出プレス成形におけるプレス工程では、例えば、第１の成形型と第２の成形型とのうち少なくとも一方を他方の成形型の型面方向に進行させる。この進行によってキャビティ内の溶融樹脂がキャビティのうちゲートから離れて位置するキャビティ端部にまで確実に充填される。このとき、インサート部材の外周端部のうち前記射出工程で成形品本体の溶融樹脂との接触により溶融している薄肉シールリブ等の部分と、成形品本体の溶融樹脂とが溶融樹脂の流動を介してさらに撹拌されて混合される。そして、プレス圧力によって成形品本体の溶融樹脂と薄肉シールリブ等の溶融樹脂との融合状態が強固に保持され、この状態で溶融樹脂を冷却固化すれば、融合状態とされた部分が強固に融着される。
【００４９】
こうして射出プレス成形を利用したインサート成形によれば、成形品本体が例え薄肉大型部品であったとしても、成形品本体の樹脂材料としての溶融樹脂の熱によりインサート部材の外周端部を良好に加熱溶融させて両樹脂を強固に融着させることができるので、接合界面におけるシール性を良好に向上させることが可能となる。
【００５０】
したがって、本発明によれば、本発明に係るインサート部材がインサート成形されてなる樹脂成形品であって、該インサート部材と、該インサート部材の前記外周端部と一体的に接合された樹脂材料よりなる成形品本体とを備えており、本発明に係るインサート部材による作用効果を奏するインサート部材付き樹脂成形品を提供することができる。
【００５１】
前記成形品本体が燃料タンク本体であり、前記インサート部材がブリーザである場合は、インサート成形により燃料蒸気呼吸用のブリーザが燃料タンク本体に一体的に接合され、その接合部における機械的結合力とシール性とが効果的に向上した燃料タンクであって、本発明に係るインサート部材による作用効果を奏する燃料タンクを提供することが可能となる。
【実施例】
【００５２】
以下、本発明の実施例について、図面を参照しつつ具体的に説明する。
【００５３】
（実施例１）
本実施例は、燃料蒸気呼吸用ブリーザ付きの車両用燃料タンクに本発明を適用したものである。
【００５４】
本実施例に係る燃料タンク１は、図１の断面図に示されるように、ポリエチレンよりなる成形品本体としての燃料タンク本体２と、同じくポリエチレンよりなるインサート部材としての燃料蒸気用のブリーザ３とから構成されている。
【００５５】
この燃料タンク本体２は、アッパシェル４と、このアッパシェル４と互いの端面同士が熱板溶着により一体的に接合されたロアシェル５とから構成されている。アッパシェル４は、均一肉厚のロアシェル５と同等の均一肉厚部分である一般部４ａと、一般部４ａよりも肉厚が厚く、ブリーザ３の外周端部６が一体的に接合される環状接合部４ｂとを有している。
【００５６】
ブリーザ３は、インサート成形される前のブリーザ３の断面図を図２及び図３に示すように、自己の外周端部６がアッパシェル４に一体的に接合されるベース部７と、燃料タンク１の内外を連通するポート部８とを有している。そして、ベース部７の外周端部６には、カバーリブ９、第１厚肉補強リブ１０、薄肉シールリブ１１及び第２厚肉補強リブ１２が、外周端部６の肉厚方向（図２及び図３の上下方向。以下、同様）の一端側（図２及び図３の上側であって、燃料タンク１の外側。以下、同様）端部から他端側（図２及び図３の下側であって、燃料タンク１の内側。以下、同様）端部へ向かって順に所定間隔を隔てて並列配置されている。
【００５７】
カバーリブ９は、外周端部６の肉厚方向の一端側端部に設けられ、周方向に環状に延びるとともに第１厚肉補強リブ１０、薄肉シールリブ１１及び第２厚肉補強リブ１２よりも外周側に長く突出している。このカバーリブ９は、肉厚方向に沿う断面形状が略矩形状をなしている。
【００５８】
第１厚肉補強リブ１０及び第２厚肉補強リブ１２は、薄肉シールリブ１１を外周端部６の肉厚方向に挟むように薄肉シールリブ１１の肉厚方向の両外側に配設されており、それぞれ周方向に環状に延びるとともに外周側に突出しアッパシェル４と機械的に係合可能となされている。この第１厚肉補強リブ１０及び第２厚肉補強リブ１２は、肉厚方向に沿う断面形状が略矩形状をなしている。また、外周端部６の肉厚方向の他端側端部に設けられた第２厚肉補強リブ１２の突出先端部には、周方向に環状に延びるとともに第２厚肉補強リブ１２の肉厚方向であって燃料タンク１の内側（外周端部６の肉厚方向の他端側）に突出してアッパシェル４と機械的に係合可能な係合突起部１３が設けられている。なお、第１厚肉補強リブ１０及び第２厚肉補強リブ１２の突出長さが略同等とされている。また、第１厚肉補強リブ１０の突出先端面は略円弧状とされており、第２厚肉補強リブ１２の突出先端面は平坦面とされている。
【００５９】
薄肉シールリブ１１は、第１及び第２厚肉補強リブ１０及び１２よりも肉厚が薄くされ、周方向に環状に延びるとともに外周側に突出しインサート成形時に自己の少なくとも一部が溶融することによりアッパシェル４の環状接合部４ｂと融着して環状の融着シール部を形成可能となされている。この薄肉シールリブ１１は、内周部から外周部の突出先端側に向かうに連れて肉厚が徐々に薄くされており、突出先端がテーパ状に尖った先細りの断面形状を有している。また、薄肉シールリブ１１は、第１及び第２厚肉補強リブ１０及び１２よりも外周側に長く突出している。
【００６０】
ここに、第１厚肉リブ１０及び第２厚肉補強リブ１２（係合突起部１３自体も含む）の断面形状（外周端部６の肉厚方向に沿う断面形状）、大きさや肉厚等は、後述する射出工程でアッパシェル４の樹脂材料としての溶融樹脂との接触により該溶融樹脂からの熱で厚肉補強リブの全体が完全に溶融することがなく（第１及び第２厚肉補強リブ１０及び１２の接触界面近傍の一部は部分的に溶融してアッパシェル４の環状接合部４ｂと融着する）、かつ、ブリーザ３がインサート成形されブリーザ３の外周端部６とアッパシェル４の環状接合部４ｂとが一体的に接合された状態で、第１及び第２厚肉補強リブ１０及び１２とアッパシェル４の環状接合部４ｂとの機械的な係合により機械的結合力を発揮し得るような所定剛性を有するように設定されている。
【００６１】
また、薄肉シールリブ１１の断面形状（外周端部６の肉厚方向に沿う断面形状）、大きさや肉厚等は、後述する射出工程でアッパシェル４の樹脂材料としての溶融樹脂との接触により該溶融樹脂からの熱で薄肉シールリブ１１の突出先端側の一部及び接触界面近傍の一部が部分的に溶融することにより、薄肉シールリブ１１の一部とアッパシェル４の環状接合部４ｂとが融着して融着シール部を形成するように設定されている。
【００６２】
さらに、カバーリブ９の断面形状（外周端部６の肉厚方向に沿う断面形状）、大きさや肉厚等は、後述する射出工程でアッパシェル４の樹脂材料としての溶融樹脂との接触により該溶融樹脂からの熱でカバーリブ９の全体が完全に溶融することがなく（カバーリブ９の接触界面近傍の一部は部分的に溶融してアッパシェル４の環状接合部４ｂと融着する）、かつ、ブリーザ３がインサート成形されブリーザ３の外周端部６とアッパシェル４の環状接合部４ｂとが一体的に接合された状態で、周方向に環状に延びるとともに薄肉シールリブ１１よりも外周側に長く突出しているよう設定されている。
【００６３】
本実施例では、薄肉シールリブ１１の最大肉厚（内周端部の肉厚）は、第１厚肉シールリブ１０の肉厚の１／２程度とされている。また、薄肉シールリブ１１の突出長さは、第１及び第２厚肉シールリブ１０及び１２の突出長さの１．２倍程度とされている。さらに、カバーリブ９の突出長さは薄肉シールリブ１１の突出長さの１．５倍程度とされている。
【００６４】
なお、ブリーザ３の外周端部６の肉厚方向における一端面及び同方向におけるカバーリブ９の一端面が、後述する射出プレス成形を利用したインサート成形で第１成形型２０の当接型面２４に当接する当接面１４となる。また、ブリーザ３の外周端部６の肉厚方向における他端部が、後述する射出プレス成形を利用したインサート成形でスライドコア２２の係合凹段部３０に係合保持される係合部１５となる。
【００６５】
上記構成を有する燃料タンク１は、以下のようにして製造したものである。まず、射出成形によりロアシェル５を所定形状に形成する一方、射出成形によりブリーザ３を所定形状に形成した。そして、射出プレス成形を利用したインサート成形によりブリーザ３の外周端部６が環状接合部４ｂに一体的に接合されたアッパシェル４を形成した。最後に、アッパシェル４とロアシェル５とを熱板溶着により一体的に接合して、燃料タンク１を完成した。
【００６６】
以下、射出プレス成形を利用したインサート成形についてさらに説明する。この射出プレス成形を利用したインサート成形では、図４〜６に示される成形型を用いた。
【００６７】
この成形型は、型面同士が対向して配置された第１成形型２０及び第２成形型２１と、第２成形型２１に配設され第１成形型２０及び第２成形型２１に対して進退可能とされたスライドコア２２とを備えている。
【００６８】
第１成形型２０は、アッパシェル４の表面（燃料タンク１の外面）を成形するための固定型である。この第１成形型２０は、アッパシェル４の一般部４ａの表面を成形するための一般型面２３と、ブリーザ３が配置される所定位置に設けられ、ブリーザ３の前記当接面１４が当接する環状の当接型面２４と、この当接型面２４の内周側に設けられ、ブリーザ３のポート部８を収納するためのポート用凹部２５とを有している。また、第１成形型２０のうち当接型面２４に近接した位置にはゲート２６が設けられている。このゲート２６は図示しない射出装置のノズルに連結され、後述する射出工程において溶融樹脂のキャビティ内への通路となる。
【００６９】
第２成形型２１は、アッパシェル４の裏面（燃料タンク１の内面）を成形するための可動型であり、図示しない可動型用進退手段によって第１成形型２０の型面方向に進退可能となされている。この第２成形型２１は、アッパシェル４の一般部４ａの裏面を成形するための一般型面２７と、ブリーザ３が配置される所定位置に設けられ、スライドコア２２を収納するためのスライドコア用凹部２８とを有している。
【００７０】
スライドコア２２は、第２成形型２１のスライドコア用凹部２８内に摺動可能に配設されている。スライドコア２２の下面とスライドコア用凹部２８の上面との間には、スライドコア用進退手段としてのコイルバネ２９が介装されている。こうしてスライドコア２２は、第２成形型２１のスライドコア用凹部２８内で、コイルバネ２９の弾性力を介して進退動するようになっている。また、スライドコア２２は、上面に、ブリーザ３の前記係合部１５を係合保持する係合凹段部３０と、この係合凹段部３０の外周側に設けられた接合部用凹段部３１とを有している。この接合部用凹段部３１の上面がアッパシェル４の環状接合部４ｂの裏面を形成するための接合部用型面となる。
【００７１】
ここに、ブリーザ３の外周端部６の係合部１５がスライドコア２２の係合凹段部３０に係合保持された状態で、外周端部６に設けられたカバーリブ９、第１厚肉補強リブ１０、薄肉シールリブ１１及び第２厚肉補強リブ１２の突出先端はいずれも、係合凹段部３０よりも外周側に突出し、かつ、接合部用凹段部３１よりも外周側に突出することなく同接合部用凹段部３１の上方に位置するように構成されている。すなわち、後述するプレス工程で型の見切り面となるスライドコア２２の最外周側面（接合部用凹段部３１の外周側面）はカバーリブ９の突出先端よりも外周側に位置するように構成されている（図４〜図６参照）。
【００７２】
また、ブリーザ３の係合部１５がスライドコア２２の係合凹段部３０に係合保持されるとともに、第２成形型２１が第１成形型２０の型面方向に進出して第１成形型２０及び第２成形型２１間に所定間隔のキャビティ３２が形成された状態（後述する射出工程でキャビティ３２内に溶融樹脂を射出する段階）で、コイルバネ２９の弾性力により、ブリーザ３の当接面１４が第１成形型２０の当接型面２４に所定荷重で押さえつけられるようになっている。これにより、後述する射出工程およびプレス工程の際に、ブリーザ３の当接面１４と第１成形型２０の当接型面２４との間、及びブリーザ３の係合部１５とスライドコア２２の係合凹段部３０との間から内周側に溶融樹脂が浸入することを防止できるようになっている。
【００７３】
さらに、キャビティ３２内におけるゲート２６とブリーザ３との位置関係、すなわちゲート２６に対するスライドコア２２の配設位置は、後述する射出工程でゲート２６からキャビティ３２内に射出された溶融樹脂３３が後述するプレス工程の開始時までに該キャビティ３２内で流動して広がる範囲内に、ブリーザ３が配置されており、ゲート２６からキャビティ３２内に射出された溶融樹脂３３はプレス工程の開始時までにブリーザ３の当接端部６の全体に到達するようになっている。
【００７４】
上記構成の成形型を用いる射出プレス成形を利用したインサート成形は、以下のようにして行った。
【００７５】
＜射出工程＞
先ず、第１成形型２０と第２成形型２１とを所定距離だけ離間しつつ対向するように配置させ（以下、開型状態とする）、第２成形型２１に設けられたスライドコア２２の係合凹段部３０にブリーザ３の係合部１５を係合保持させた。
【００７６】
次に、可動型用進退手段によって第２成形型２１を第１成形型２０の型面方向に所定距離だけ進出させ、第１成形型２０の型面と第２成形型２１の型面との間に所定間隔のキャビティ３２を形成した（図４参照）。このとき、第２成形型２１の進出途中でブリーザ３の当接面１４が第１成形型２０の当接型面２４に当接し、その後の第２成形型２１のさらなる進行に伴ってスライドコア２２が第２成形型２１に対して相対的に後退することにより、第２成形型２１とスライドコア２２との間でコイルバネ２９が圧縮されてコイルバネ２９に弾性力が発生する。そして、上記キャビティ３２の形成時には、コイルバネ２９の弾性力によりブリーザ３の当接面１４が第１成形型２０の当接型面２４に所定荷重で押し付けられて、第１成形型２０とスライドコア２２との間でブリーザ３が挟持される。
【００７７】
こうして第１成形型２０と第２成形型２１との間に所定間隙のキャビティ３２を形成するとともに、該キャビティ３２内の所定位置にブリーザ３を配置、保持した。なお、このとき、第１成形型２０の一般型面２３と第２成形型２１の一般型面２７との間におけるキャビティ３２の間隙は、アッパシェル４の一般部４ａの肉厚よりも所定量大きくされている。
【００７８】
そして、図示しない射出装置を用いて、ブリーザ３が保持されたキャビティ３２内に、アッパシェル４の樹脂材料としての溶融樹脂３３をゲート２６から射出した（図５参照）。溶融樹脂３３は、ゲート２６を中心とした略円状に流動してキャビティ３２内の一部の範囲内に広がる。この状態で、溶融樹脂３３は、ゲート２６の近傍に配設されたブリーザ３の外周端部６の全体に接触するとともに、スライドコア２２の接合部用凹段部３１内にも進入して該接合部用凹部３１内に充填される。
【００７９】
＜プレス工程＞
上記射出工程の終了後に図示しない射出装置を保圧状態としつつ、図示しない可動型用進退手段によって第２成形型２１を第１成形型２０の型面方向に所定距離進出させて型締めし、第１成形型２０の一般型面２３と第２成形型２１の一般型面２７との間におけるキャビティ３２の間隙を縮小してアッパシェル４の一般部４ａの肉厚と同等にした（図６参照）。このとき、第２成形型２１の進出によりスライドコア２２がスライドコア用凹部２８内で相対的に後退し、コイルバネ２９が第２成形型２１とスライドコア２２との間でさらに圧縮される。なお、このプレス工程では、スライドコア２２は第１成形型２０に対しては相対移動することなく不動である。
【００８０】
こうしてキャビティ３２の間隙が縮小されると、射出工程でキャビティ３２内に射出されていた溶融樹脂３３はキャビティ３２の端部方向に流動してキャビティ３２内の全体に充填される。このとき、キャビティ３２内の溶融樹脂３３の圧力が上昇するので、ブリーザ３の外周端部６、カバーリブ９，第１及び第２厚肉補強リブ１０及び１２並びに薄肉シールリブ１２に対する溶融樹脂３３の接触圧力が上昇し、溶融樹脂３３の熱で溶融していた薄肉シールリブ１２等の溶融樹脂と溶融樹脂３３とが撹拌され混合された状態となる。このような両樹脂の撹拌、混合は、両樹脂の融着を強固なものとするのに有利となるばかりでなく、例えば溶融樹脂３３が一部冷却され固化が開始した部分が生じた場合にも、攪拌によってウェルド等の発生を抑制することもできる。
【００８１】
＜固化・カット工程＞
上記プレス工程後、第１成形型２０及び第２成形型２１を冷却することで溶融樹脂３３等の固化を行い、第２成形型２１を開型した後に固化形成された樹脂成形品を取出した。その後にゲートカットをおこなうことで、ブリーザ３がインサート成形されたアッパシェル４を形成した。
【００８２】
このようにインサート成形されたブリーザ３では、外周端部６に設けられた環状の第１及び第２厚肉補強リブ１０及び１２がアッパシェル４の環状接合部４ｂと機械的に係合することにより環状の機械的結合部を形成している。しかも、本実施例では、第２厚肉補強リブ１２は燃料タンク１の内側に突出する係合突起部１３を有しており、この係合突起部１３もアッパシェル４の環状接合部４ｂと機械的に係合している。この第２厚肉補強リブ１２の肉厚方向に突出する係合突起部１３とアッパシェル４の環状接合部４ｂとの機械的な係合により、外周端部６の肉厚方向と直角方向における機械的結合力を高めることができるので、アッパシェル４の環状接合部４ｂに対するブリーザ３の機械的結合力をより高めることが可能となる。こうして、第１及び厚肉補強リブ１０及び１２とアッパシェル４の環状接合部４ｂとの機械的な係合により接合部における機械的結合力を確実に高めることができる。したがって、アッパシェル４からブリーザ３が脱落等すること効果的に防止することが可能となる。
【００８３】
また、ブリーザ３の外周端部６に設けられた環状の薄肉シールリブ１１がアッパシェル４の環状接合部４ｂと融着することにより液体や気体の漏れを許さない環状の融着シール部を形成している。このため、この融着シール部により接合部におけるシール性を高めて接合界面での微小な液体漏れや気体漏れを確実に防止することができる。しかも、本実施例では、第１及び第２厚肉補強リブ１０及び１２等の表面部分もアッパシェル４の環状接合部４ｂと融着して融着シール部を形成しているので、シール性をより向上させることができる。
【００８４】
そして、薄肉シールリブ１１は第１及び第２厚肉補強リブ１０及び１２と外周端部６の肉厚方向に並列するように独立に設けられており、しかも薄肉シールリブ１１の肉厚方向の両外側に第１及び第２厚肉補強リブ１０及び１２が配設されていることから、ブリーザ３の外周端部６とアッパシェル４の環状接合部４ｂとの接合部において、外周端部６の肉厚方向の両外側から外力が作用したとしても、その外力から薄肉シールリブ１１やその薄肉シールリブ１１の一部が溶融して形成された前記融着シール部を両厚肉補強リブ１０及び１２で確実に護ることができる。したがって、接合部に作用する外力によって薄肉シールリブ１１が破損等してシール性が低下することを両厚肉補強リブ１０及び１２で確実に防ぐことができる。
【００８５】
また、本実施例では、外周端部６の肉厚方向の一端部に、周方向に環状に延びるとともに薄肉シールリブ１１よりも外周側に長く突出するカバーリブ９が設けられていることから、このカバーリブ９によっても第１及び第２厚肉補強リブ１０及び１２並びに薄肉シールリブ１１及び前記融着シール部を外力から護ることができる。したがって、第１及び第２厚肉補強リブ１０及び１２とアッパシェル４の環状接合部４ｂとの機械的な係合による機械的結合力の向上と、薄肉シールリブ１とアッパシェル４の環状接合部４ｂとの融着によるシール性の向上とをより確実に図ることが可能となる。また、薄肉シールリブ１１よりも外周側に長く突出するカバーリブ９自体も、接合界面からの液体漏れや気体漏れを防ぐ機能を果たしうることから、シール性をより向上させることが可能となる。
【００８６】
さらに、本実施例では、薄肉シールリブ１１は、内周部から外周部の突出先端側に向かうに連れて肉厚が徐々に薄くされており、突出先端がテーパ状に尖った先細りの断面形状を有していることから、突出先端側の体積（熱容量）が小さくなってより溶融されやすくなっている。また、薄肉シールリブ１１は、第１及び第２厚肉補強リブ１０及び１２よりも外周側に長く突出している。このため、薄肉シールリブ１１が外周側に長く突出している分だけ、ブリーザ３をインサート成形する際の前記射出工程で溶融樹脂３３が薄肉シールリブ１１の突出先端までより早く到達して両者の接触時期が早まり、より高温の溶融樹脂３３が薄肉シールリブに接触することとなる。さらに、仮に第１厚肉補強リブ１０が薄肉シールリブ１１よりも外周側に長く突出していると、溶融樹脂３３が第１厚肉補強リブ１０の突出先端に先に接触し、その後薄肉シールリブ１１の突出先端に接触することから、第１厚肉補強リブ１０との接触により熱量が奪われてその分温度が低下した溶融樹脂３３が薄肉シールリブ１１に接触することになるが、薄肉シールリブ１１が第１厚肉補強リブ１０よりも外周側に長く突出していればそのようなこともなく、より高温の溶融樹脂３３が薄肉シールリブ１１の突出先端に接触することとなる。しかも、本実施例では、ブリーザ３をインサート成形する際、ゲート２６の近傍であって、前記射出工程でキャビティ３２内に射出された溶融樹脂３３が前記プレス工程の開始時までに該キャビティ３２内で広がる範囲内にブリーザ３を配置していることから、より高温の溶融樹脂３３がブリーザ３の外周端部６に接触する。このため、溶融樹脂３３による薄肉シールリブ１０の溶融がより確実となって薄肉シールリブ１１とアッパシェル４の環状接合部４ｂの融着もより確実となり、接合部におけるシール性をより向上させることができる。
【００８７】
加えて、本実施例では、ブリーザ３をインサート成形する際の前記プレス工程で型の見切り面となるスライドコア２２の最外周側面（接合部用凹段部３１の外周側面）がカバーリブ９の突出先端よりも外周側に位置している。このため、前記プレス工程時に第２成形型２１が第１成形型２０の型面方向に進出しても、前記接合部用凹段部３１内に充填された溶融樹脂３３が第２成形型２１の進出によって逆流するようなことがない。このため、接合部用凹段部３１内の溶融樹脂３３の逆流により、ブリーザ３の保持姿勢や位置がずれて型面との間から樹脂漏れが生じたり、薄肉シールリブ１１等が変形してシール性の低下につながったりすることを防止することができる。
【００８８】
このように本実施例によれば、燃料蒸気呼吸用のブリーザ３がインサート成形により燃料タンク本体としてのアッパシェル４に一体的に接合され、その接合部における機械的結合力とシール性とが効果的に向上した燃料タンク１を提供することが可能となる。
【００８９】
（実施例２）
本実施例は、第１及び第２厚肉補強リブ並びに薄肉シールリブの形状や大きさ等を変更したものである。本実施例では、第１及び第２厚肉補強リブ並びに薄肉シールリブは、突出長さが全て異なり、ブリーザ３の外周端部６の肉厚方向の一端側に位置するものの突出長さが最長とされ、他端側に位置するものほど突出長さが順に短くなっている。
【００９０】
すなわち、第１厚肉補強リブ１６の突出長さが最長とされるとともに、第２厚肉補強リブ１８の突出長さが最短とされ、薄肉シールリブ１７の突出長さがこれらの中間長さとされている（図７参照）。
【００９１】
また、第１及び第２厚肉補強リブ１６及び１８は、外周端部６の肉厚方向の一端側から他端側に向けて自己の突出長さが徐々に短くなるような第１及び第２傾斜先端面１６ａ及び１８ａをそれぞれ有している。
【００９２】
なお、本実施例では、第２厚肉補強リブ１８に係合突起部が設けられていない。
【００９３】
本実施例では、第１及び第２厚肉補強リブ１６及び１８の突出先端面が第１及び第２傾斜先端面１６ａ及び１８ａとされた分だけアッパシェル４の環状接合部４ｂとの接触面積が増大する。また、ブリーザ３をインサート成形する際の前記プレス工程でキャビティ３２内に充填された溶融樹脂３３から第１及び第２厚肉補強リブ１６及び１８の突出先端面に作用する樹脂圧も増大する。このため、第１及び第２厚肉補強リブ１６及び１８の突出先端面とアッパシェル４の環状接合部４ｂとの融着を強固なものとすることができ、シール性を向上させることが可能となる。
【００９４】
また、ブリーザ３をインサート成形する際の前記射出工程でキャビティ３２内に溶融樹脂３３を射出した後の状態が図７に示されるように、キャビティ３２内に注入されて第１及び第２厚肉補強リブ１６及び１８の第１及び第２傾斜先端面１６ａ及び１８ａに当接した溶融樹脂３３は、該第１及び第２傾斜先端面１６ａ及び１８ａで案内されて外周端部６の肉厚方向の一端側から他端側へ向かうように流れる。しかも、ブリーザ３の外周端部６と第２成形型２１の型面との間に形成される、リブの突出長さ方向（外周端部の肉厚方向に対して直角方向）における隙間（リブの突出先端と第２成形型２１の型面との間の隙間）が、外周端部６の肉厚方向における一端側から他端側へ（リブの突出長さが短くされた方へ）向かうに連れて徐々に大きくなっている。このため、前記射出工程でキャビティ３２内に注入された溶融樹脂３３の流れを、外周端部６の肉厚方向における一端側から他端側へ導くのに有利となり、上記隙間で溶融樹脂３３の流れが乱れることを抑えることが可能となる。したがって、上記隙間における溶融樹脂３３の流れがスムーズとなり、溶融樹脂３３との接触による外周端部６（特に第２厚肉補強リブ１８）の加熱・溶融をよりスムーズに行うことができる。
【００９５】
その他の構成及び作用効果は前記実施例１と同様である。
【図面の簡単な説明】
【００９６】
【図１】本発明の実施例１に係り、車両用燃料タンクの断面図である。
【図２】本発明の実施例１に係り、インサート部材としてのブリーザの断面図である。
【図３】本発明の実施例１に係り、インサート部材としてのブリーザの部分拡大断面図である。
【図４】本発明の実施例１に係り、射出プレス成形を利用してブリーザをインサート成形する際の射出工程で、溶融樹脂をキャビティ内に射出する前の状態を示す断面図である。
【図５】本発明の実施例１に係り、前記射出工程で、溶融樹脂をキャビティ内に射出した後の状態を示す断面図である。
【図６】本発明の実施例１に係り、射出プレス成形を利用してブリーザをインサート成形する際のプレス工程で、プレスした後の状態を示す断面図である。
【図７】本発明の実施例２に係り、前記射出工程で、溶融樹脂をキャビティ内に射出した後の状態を示す断面図である。
【符号の説明】
【００９７】
１…燃料タンク                        ２…燃料タンク本体
３…ブリーザ                          ４…アッパシェル
５…ロアシェル                        ６…外周端部
９…カバーリブ                        １０、１６…第１厚肉補強リブ
１１、１７…薄肉シールリブ            １２、１８…第２厚肉補強リブ
１３…係合突起部                      １６ａ…第１傾斜先端面
１８ａ…第２傾斜先端面                ２０…第１成形型
２１…第２成形型                      ２２…スライドコア
２６…ゲート                          ３２…キャビティ
３３…溶融樹脂
【図１】
2006159681.tif 000003
【図２】
2006159681.tif 000004
【図３】
2006159681.tif 000005
【図４】
2006159681.tif 000006
【図５】
2006159681.tif 000007
【図６】
2006159681.tif 000008
【図７】
2006159681.tif 000009